(57)【特許請求の範囲】
【請求項１】
エラストマーポリマーマトリックスと、
該エラストマーポリマーマトリックスに分散された複数の繊維と、
からなる耐摩耗性エラストマーポリマー組成物において、
前記複数の繊維は、0.5mm乃至3mmの長さと、0.01mm乃至0.3mmの直径を有しており、前記エラストマーポリマー組成物の１重量％から10重量％を越えない値までであり、
前記エラストマーポリマー組成物は、前記繊維を含まない前記エラストマーポリマーマトリックスの耐摩耗性よりも25％乃至50％大きい耐摩耗性と、前記繊維を含まない前記エラストマーポリマーマトリックスの極限伸びの少なくとも60％の極限伸びを有していることを特徴とする、
耐摩耗性エラストマーポリマー組成物。
【請求項２】
前記繊維は、セラミック繊維、ガラス繊維、アラミド繊維及び炭素繊維からなるグループの少なくとも一つを含んでいることを特徴とする請求項１に記載の組成物。
【請求項３】
前記繊維は、ガラス繊維とセラミック繊維の混合物であることを特徴とする請求項１に記載の組成物。
【請求項４】
ガラス繊維とセラミック繊維の前記混合物は、ガラス繊維とセラミック繊維の重量比において、25:75乃至75:25の範囲で存在することを特徴とする請求項３に記載の組成物。
【請求項５】
前記ガラス繊維と前記セラミック繊維は、重量比で50:50の割合で存在することを特徴とする請求項４に記載の組成物。
【請求項６】
前記ガラス繊維の前記長さは、1.5mmで、前記ガラス繊維の前記直径は、0.1mmであることを特徴とする請求項１に記載の組成物。
【請求項７】
前記セラミック繊維は、長さが0.05mm乃至0.5mm、直径が0.01mm乃至0.05mm、長さと直径の比が２乃至15であることを特徴とする請求項２に記載の組成物。
【請求項８】
前記セラミック繊維の前記長さは0.14mmであり、前記セラミック繊維の前記直径は0.025mmであることを特徴とする請求項７に記載の組成物。
【請求項９】
飽和ヒドロキシルを末端基とする多官能価ポリオール、多官能価連鎖延長剤及び多官能価イソシアネートから誘導されたポリウレタンエラストマーと、
該ポリウレタンエラストマー内に分散された複数の繊維と、
からなる耐摩耗性ポリウレタンエラストマー組成物において、
前記繊維は、0.5mm乃至3mmの長さと、0.01mm乃至0.3mmの直径を有し、前記ポリウレタンエラストマー組成物の１重量％から10重量％を越えない値までであり、
前記ポリウレタンエラストマー組成物は、前記繊維を含まない前記ポリウレタンエラストマー組成物の前記摩耗抵抗よりも25％乃至50％大きい摩耗抵抗と、前記繊維を含まない前記ポリウレタンエラストマー組成物の極限伸びの少なくとも60％の極限伸びとを有していることを特徴とする耐摩耗性ポリウレタンエラストマー組成物。
【請求項１０】
前記繊維は、セラミック繊維、ガラス繊維、アラミド繊維及び炭素繊維の少なくとも一つを含むことを特徴とする請求項９に記載の組成物。
【請求項１１】
前記繊維はガラス繊維とセラミック繊維の混合物であることを特徴とする請求項９に記載の組成物。
【請求項１２】
ガラス繊維とセラミック繊維の前記混合物は、ガラス繊維とセラミック繊維の重量比において25:75乃至75:25の範囲で存在することを特徴とする請求項11に記載の組成物。
【請求項１３】
前記ガラス繊維と前記セラミック繊維は、重量比で50:50の割合で存在することを特徴とする請求項12に記載の組成物。
【請求項１４】
前記ガラス繊維の前記長さは、1.5mmであり前記ガラス繊維の前記直径は0.1mmであることを特徴とする請求項９に記載の組成物。
【請求項１５】
前記セラミック繊維は、長さが0.05mm乃至0.5mm、直径が0.01mm乃至0.05mm、長さと直径の比が２乃至15であることを特徴とする請求項10に記載の組成物。
【発明の詳細な説明】
技術分野
本発明は、一般的に摩耗抵抗を改良するようにポリマーエラストマーマトリックスに繊維添加物を用いることに関する。より詳細には、本発明は、すぐれた摩耗抵抗を有する射出成形可能品を形成するためにポリウレタンエラストマー組成物に繊維添加物を用いることに関する。
背景技術
弾性と可撓性を不利益に減少させることなく、ポリマーに摩耗防止特性を与えるように、エラストマーポリマー組成物に添加される材料が必要とされてきた。
例えば、すぐれた摩耗抵抗と可撓性とが組み合わさったポリマー組成物は、すぐれた摩耗抵抗、低い圧縮歪、十分な熱安定性、十分な耐油性、及び引張特性を有する油圧シリンダシールのような物品を形成するのに有効である。摩耗に対する一群の添加物からなるポリマー組成物は、熱硬化性、または熱可塑性のいずれでもよい。低い圧縮歪、十分な耐熱性と耐溶剤性、大きい引張強度、及び十分な弾性のような特性の組合せを有する高性能なポリマーがいくつかある。しかしながら、全ての上述の特性だけではなく、それに加えてすぐれた摩耗抵抗も有するポリマー組成物は知られていない。例えば、フルオロエラストマーは、十分な耐熱性と耐溶剤性、及び低圧縮歪を有する。フルオロエラストマーは高温シールの用途に用いられることが多いが、フルオロエラストマーは高価であり、すぐれた耐摩耗性を有していない。水素化ニトリルゴム（HNBR's）は、低い発熱ヒステリシスを示し、十分な引張強度と低い脆性点を有する。しかしながらHNBRは高価なポリマーであり、十分な耐摩耗性を有さない。一般的に、ポリウレタンは、殆どの他のポリマーよりも大きい摩耗及び磨耗抵抗を有する。しかしながら、よりすぐれた摩耗抵抗を有するポリウレタンは、普通は可撓性と低圧縮歪を犠牲にし、このため耐摩耗性、低圧縮歪、及び費用との間で妥協されなければならない。摩擦、圧力、加熱、粗い溶剤及び油に対する暴露を含む動的なシール用途において、安い費用で、耐摩耗性と低圧縮歪の点で際立った性能を形成するようなポリマーは知られていない。
磨耗及び接着式摩耗機構を含む摩擦学的な用途において、殆どの公知のポリマーは、摩耗抵抗を高める特性を与えるように所定の種類の繊維で補強されなければならない。
今まで、ポリマー組成物の構造的な剛性を高めるために、繊維材料がポリマーに添加されてきた。さらにこれらの繊維は、かなり大きな重量比で組み入れらてきたので、ポリマー組成物の弾性係数と構造的剛性が大きくなり、その耐摩耗性が不利益に減少してきた。
1975年８月５日に発行されたR.ブジャーク他の米国特許第3,898,361号において、フルオロエラストマー組成物マトリックスに20乃至50重量％のセラミック繊維を使用することを主張する。しかしながら、これらのセラミック粒子がポリマーに加えられて組成物の摩擦係数を大きくするが、組成物の摩耗抵抗を高めるのに役立たない。
潤滑工学インターナショナル、1992年第25巻第52頁乃至58頁に発行された米国テワリ他による“カーボン繊維（短）補強ポリアミド組成物の摩耗研究”の技術的な物品によれば、20重量％乃至40重量％の炭素繊維をナイロン6,6に添加することは、実際にはこれを改良することにはならず組成物の耐摩耗性を劣化させることになる、としている。
ポリウレタン組成物内にガラス繊維を用いることが、1981年３月３日にS.ミズノ他により発行された米国特許第4,254,010号に開示される。この特許では、20重量％乃至30重量％の、アミノシラン、またはエポキシシランが塗布されたガラス繊維を熱可塑性ポリウレタンに添加し、成形の間、そりに抵抗する剛性のある物品を形成するのに適当な樹脂組成物を形成することを開示する。ミズノの特許では、比較的大きな割合のガラス繊維をポリマーマトリックスに添加してポリマーマトリックスの構造的な剛性を高めることを開示する。
これまですぐれた耐摩耗性及び圧縮歪特性を備えているだけでなく、可撓性、弾性及び耐摩耗性を必要とする用途に用いられるのに十分な弾性を有する、摩耗を防ぐ一群の繊維添加材が配合されたエラストマーポリマー組成物は知られていない。
本発明は上述の一つか二つ以上の問題を解決する。
発明の開示
本発明の一態様において、エラストマーポリマー組成物が、約１重量％から10重量％を越えない量までの複数の繊維をエラストマーに分散することによって形成されており、いかなる繊維も含まれていないエラストマーと比較すると、ポリマー組成物の摩耗抵抗が50％ほど増加することになり、さらにポリマー組成物において少なくとも80％の極限伸びを維持したままである。
本発明の他の態様において、繊維は、重量比が約50:50にあるガラス繊維とセラミック繊維の混合物である。
さらに、本発明の他の態様において、ガラス繊維の長さと直径は、それぞれ約1.5mmと約0.1mmであり、セラミック繊維の長さと直径は、それぞれ約0.14mmと約0.025mmである。
本発明のさらに他の態様は、飽和ヒドロキシルを末端基とする多官能価ポリオールと、多官能価連鎖延長剤と、多官能価イソシアネートとから誘導されたポリウレタンエラストマーと、ポリウレタン組成物の約１重量％から10重量％を越えない量までのポリウレタンエラストマーに分散された50:50の比率のガラス繊維とセラミックの混合物と、からなるポリウレタンエラストマー組成物を含んでいる。従ってこのポリウレタン組成物は、ポリウレタンエラストマーよりも約50％ほど高い耐摩耗性に改良し、ポリウレタンエラストマーの少なくとも約60％の極限伸びを有したままである。
【図面の簡単な説明】
図１は、本発明による、繊維を含んでいないMDIをベースにしたTPUに対する繊維が組み込まれたメチレンジイソシアン酸エステル（MDI）をベースにした熱可塑性ポリウレタン（TPU）の改良された摩耗特性を表すグラフである。
図２は、本発明による、繊維を含んでいないMDIをベースにしたTPUに対する商業的に入手可能な繊維を組み入れたMDIベースのTPUの改良された摩耗特性を表すグラフである。
図３は、本発明による、繊維を含んでいないMDIをベースにしたTPUに対する繊維が組み込まれたナフタリンジイソシアン酸エステル（NDI）をベースにしたTPUの改良された摩耗特性である。
本発明を実施するのに最良の形態
本発明の好ましい実施例において、複数の繊維がポリウレタンエラストマーマトリックスに組み込まれており、ポリウレタン組成物材料になる。或いは複数の繊維を組み込むのに用いられるエラストマーの他の例は、フッ化ビニリデン、ヘキサフルオロプロピレン、プロピレン及びこれらの組合せのコポリマーまたはターポリマー、飽和されたニトリルゴム及び部分的に飽和されたニトリルゴム、及び水素化されたニトリルゴムである。
本発明の好ましい実施例において、ポリウレタンエラストマーは、飽和ヒドロキシルを末端基とする多官能価ポリオール、多官能価連鎖延長剤及び多官能価イソシアネートを反応させることから誘導される。用いられた飽和ヒドロキシルを末端基とする多官能価ポリグリコールはブタンジオールポリグリコールアジペート（BPA）である。好ましい実施例を実施するのに用いられたBPAは、ルコポリマー社から製造されている、商標名が“ルコフレックス飽和ポリエステルジオールＳ−102−110"であり、980グラム／分子の分子量と110のヒドロキシル値を有する。用いられる多官能価連鎖延長剤は、ヒドロキノンビス２−ヒドロキシエチルエーテル（HQEE）である。好ましい実施例を実施するのに用いられたHQEEは、レインケミ社から製造されている商標名が“RC架橋剤30/10tt"であり、約566のヒドロキシル値と約198グラム／分子の分子量を有する。用いられた多官能価イソシアネートは1,5ナフタリンジイソシアネート（NDI）である。好ましい実施例を実施するのに用いられたNDIは、マイリス社により製造されている、商標名が“Desmodur 15"であり、210グラム／分子の分子量を有する。
本発明の他の実施例において、ポリウレタンエラストマーが“ルコフレックス飽和ポリエステルジオールＳ−102−110"とHQEE“RC架橋剤30/10tt"の混合物をメチレンジイソシアネート（MDI）で作用させることによって誘導される。本発明の実施例を実施するのに用いられるMDIはダウ化学社から製造されている商標名が“PAPI9094"であり、250グラム／分子の分子量を有する。
本発明のさらに他の実施例において用いられたポリウレタンエラストマーは、マイルズ社によるTexin345Dといわれる商業的に入手可能なTPUである。
本発明の好ましい実施例において、ポリウレタンエラストマーに分散された複数の繊維は、ガラス繊維とセラミック繊維との混合物である。これらの繊維は、有効にすぐれた対摩耗性をポリウレタン組成物に与え、この組成物の極限伸び特性をほぼ保持する。さらにこれらの繊維では、ポリウレタン組成物のいずれの処理特性にも不利益に影響を及ぼすことはなく、射出成形にも適したままである。さらに、これらの繊維は、ポリウレタンの弾性、即ち弾力性を不利益に低下させず、シール材料として用いるための適用性を維持する。
本発明の好ましい実施例において、ガラス繊維は長さが約0.5mm乃至約3mm、直径が約0.01mm乃至約0.3mm、長さと直径の比率は（短繊維に対するL/D比）は約10乃至約20であるのが望ましい。ガラス繊維の長さは約1mm乃至約2mm、直径は約0.1mm乃至約0.2mmでL/D比は約15であるのが好ましい。セラミック繊維の長さは、約0.05mm乃至約0.5mm、直径が約0.01mm乃至約0.05mm、L/D比は約２乃至約15であるのが望ましい。セラミック繊維は、長さが約0.05mm乃至約0.3mm、直径が約0.015mm乃至約0.03mm、L/D比は約６であることが好ましい。単独で、或いはガラス及びセラミック繊維とを組合せることによって用いることのできる他の繊維の例は、炭素繊維とアラミド繊維である。しかしながら、ガラス繊維とセラミック繊維とを組み合わせるときだけ、増大した摩耗抵抗と圧縮歪抵抗及び実質的な弾性保持のような好ましい特性を作り出せることがわかった。熱可塑性ポリウレタンエラストマー組成物を製造する好ましい実施例を実施するのに用いられたガラス繊維は、オーウェンズコーニングファイバーガラス社によって製造されている商標名が“ファイバーガラス737BD"であり、平均繊維長さが1.5mm、平均直径が0.1mm及び平均L/D比が約15である。熱可塑性ポリウレタンエラストマー組成物を製造する好ましい実施例を実施する際に用いられるセラミック繊維は、カーボンランダム社により製造されている、登録商標名が“ファイバフラックスEF119"であり、平均繊維長さが0.14mm、平均直径が0.025mm及び平均L/D比が約６である。
本発明の好ましい実施例において、ポリウレタンエラストマー組成物に組み込まれたガラス及びセラミック繊維は次の組成物を有する反応体から誘導される。
BPA                                         60.0
HQEE                                        10.0
NDI                                         26.2
ガラス繊維                                   1.9
セラミック繊維                               1.9
さらに、次の例によって示されているように、本発明を実施するポリウレタンエラストマー組成物は、実質的に同じ極限引張強度、極限伸び及び硬度で摩耗抵抗をかなり改善した。
以下に述べる全ての例の表面硬度は、ASTM試験方法D2240（ショアーＤ）、ゴム特性、ジュロメータ硬度の標準試験方法に従って計測された。
以下に述べる全ての例の引張特性は、ASTM試験方法D412（テスト方法Ａ）、引張におけるゴム特性のための標準試験方法に従って、50.8センチメートル（20インチ）／分の伸長速度で計測された。
以下に記載した例の摩耗特性は、キャタピラー社により開発された可変荷重摩耗試験とマッドボックス捩じり試験の２つの試験によって求められた。
可変荷重摩耗試験は、キャタピラー社によって開発された手順に従って導かれた。この試験では次の段階を踏む。
1.  選択された組成物と3mmの厚さを有するプラックが射出成形される。
2.  このプラックから、試験サンプルが打ち抜かれ、各試験サンプルは、42mmの内径、60mmの外径、及び3mmの厚さを有する平坦な環状ディスクのような形状である。
3.  試験サンプルが円形のスチール後板にしっかりと取りつけられ、可変速度で回転可能なスピンドル上に取り付けられる。
4.  SAEグレード80W90油の層が試験サンプル面に塗布される。
5.  内径52.7mm、内径76.2mm、1.15ミクロンの粗面を有する環状摩耗板と試験サンプルが同心で接触するようになっており、試験サンプルと摩耗板の接触面積が2.54平方センチメートル（1in2）になるようにする。
6.  環状摩耗板が、試験サンプルの方向に動くことができる非回転固定具に取り付けられる。
7.  90.6キログラム（200lb）荷重が固定具にかけられて試験サンプルを摩耗板に対して押圧する。
8.  次いで、試験サンプルにかかる荷重を90.6キログラム（200lb）に維持しながらスピンドルが200rpmの回転数で回転する。
9.  界面温度は50秒毎に90゜間隔のあいた４つの位置で計測される。
10.  60秒の間隔毎に、固定具にかけられた荷重が45.3キログラム（lbs）ごとに最大荷重362.4キログラム（800lbs）まで段階的に上昇する。最大界面温度が最大荷重800lbになる前に、120℃を越えると、試験は終了する。各荷重で、界面温度が段階９に従って記録される。
11.  平均界面温度のグラフが各サンプルの荷重に対してプロットされる。一定荷重に対して、より低い界面温度が摩耗率を表す。
マッドボックス捩れ試験がキャタピラー社によって開発された手順に従って導かれた。この手順は、以下の通りである。
1.  内径が約75mm、外径が約80mm、厚さが約3mmのドーナッツ形状の部材が、選択された組成物を有するエラストマーサンプルから射出成形されて、試験サンプルを形成する。
2.  試験サンプルがドーナッツ形状のスチール後板にしっかりと取り付けられて、これをシールとして用いることができ、±15度で振動できるスピンドル上に取り付けることができる。
3.  SAEグレード80W90オイルで潤滑油がつけられ、57乃至62のロックウェルＣ硬度と、約0.3ミクロンの粗面を有する環状摩耗板と試験サンプルが同心で接触して、この試験サンプルの全断面が摩耗板と接触するようになっている。
4.  環状摩耗板が試験サンプルの方に動くことができる非回転固定具に取りつけられている。
5.  約203.85キログラム乃至249.15キログラム（約450乃至550lbs）の荷重が固定具にかけられて、試験サンプルを摩耗板に押圧する。
6.  次いで、試験サンプル上の荷重を維持しながら、スピンドルが振動する。試験サンプルが15度前方に振動し、次いで30度後方に振動し、最後に前方向に15度再び振動することでサイクルが完了する。一サイクルは秒あたりで完了する。
7.  全組立体が、クレー、砂及び水からなるスラリーに浸されて、試験は3,000,000サイクル行なわれる。
8.  3,000,000サイクルの後、試験サンプルが取り除かれて、その厚さが光学的コンパレーターを用いて計測される。摩耗損失の％は次のように計算される。
0003553945.tif 000002
ここで、tiは試験サンプルの初期の厚さであり、tfは最終厚さである。
次の例Ａにおいて、本発明の一実施例であるサンプル１は、BPA、HQEEとMDIからなる反応体から誘導され、表１にリストされた組成物に従ってガラス及びセラミック繊維が組み込まれたMDIベースのTPUである。サンプル２は、サンプル１と同じであるが、いかなる繊維も含んでいない。本発明の別の実施例であるサンプル３は、商業的に入手可能なマイルズ社の商標名Texin345DといわれるMDIベースのTPUであり、表１に従ってガラス及びセラミック繊維が組み込まれている。サンプル４は、サンプル３と同じであるがいずれの繊維も含まれていない。これらのポリウレタンサンプルがサンプル５と６で以下に比較される。
例Ａ
本発明において、本発明の好ましい実施例を表す試験サンプル５は、ガラス及びセラミック繊維を、表１に示した組成物に従ってBPA、HQEE及びNDIの反応体混合物に添加することによって形成された。試験サンプル６は、試験サンプル５と同じであるが、いずれの繊維も含んでいない。
0003553945.tif 000003
上述の材料（サンプル１−６）のそれぞれを形成した後、先と同一の標準化された試験手順に従って試験された。物理的な特性試験の結果が表IIに示されている。
0003553945.tif 000004
サンプル５は、サンプル６の約80％の引張強度と約90％の極限伸びとを有している。
標準化された試験手順に従って上記のように、６個のサンプルのそれぞれの耐摩耗性を試験した。表IIIは、サンプル１−６に対するマッドボックス捩れ試験の結果と、1.9重量％のガラス繊維とセラミック繊維がそれぞれに含まれている本発明の３つの実施例（サンプル１、３及び５）の、この組合せにおいて耐摩耗性が増大するという注目すべき影響を表している。
0003553945.tif 000005
繊維が含まれていないTexin345D（サンプル４）が最も大きな摩耗損失57％を表している。同じTexin345Dに繊維が組み込まれた（サンプル３）とき、摩耗損失は57％から30％にまで顕著に低下し、従って耐摩耗性が約50％改良されることになる。同様に、繊維が組み込まれたMDIがベースのTPU（サンプル１）は、繊維が組み込まれていないMDI−TPU（サンプル２）に対して耐摩耗性が約26％改良したことを示す。同様に、本発明の好ましい実施例を表すNDIベースのTPU（サンプル５）ではサンプル６に対して35％の改良を示す。さらに好ましい実施例が全てのサンプルに対して最も小さい摩耗損失であることも示している。
様々な試験サンプルにおける、1.9％のガラス繊維と1.9％のセラミック繊維の注目すべき影響と、特に、エラストマーマトリックスに増大した耐摩耗性を与えるという点においてガラス及びセラミック繊維の双方を組み合わせたときの利点については表IVに示されており、図１、図２及び図３におけるグラフに示されている。
0003553945.tif 000006
図１、図２及び図３のグラフ表示は、試験サンプル１、３及び５の改良された耐摩耗性を示している。サンプル１、３及び５のそれぞれはより低い界面温度によって証明されているように、それぞれ繊維が全く含まれていない試験サンプル２、４及び６に対して約1.9重量％ガラス繊維と約1.9重量％のセラミック繊維の組合せを有する。試験サンプルにおける実際の摩耗はどんな装置によっても計測されなかったが、試験サンプルと摩耗板界面の温度はサンプルによる摩耗量にかなり密接な相互関係があることがわかった。この種の促進摩耗試験において、サンプルの最終的な厚さを計測することによって摩耗量を求めることは誤りであることもわかった。これは、サンプル上の荷重が徐々に大きくなるにつれて、特に界面温度が上昇した状態で、サンプルが押し出されて“流れる”傾向にあるからである。このように、耐摩耗性を求めるより良い方法は、界面温度を正確に観察することによる。荷重が段階的に増大する状態で界面温度が急激に上昇するときは、サンプルが破損したことを表す。これらの理由のために、本発明の好ましい実施例であるサンプル５は、全ての試験サンプルのうちで最も高い耐摩耗性を有することになる。
次の例８において、NDIベースのTPUに組み込まれたガラス繊維とセラミック繊維の量を変化させる効果を示す。NDIベースのTPUは、同じ反応体から誘導されており、先の例に示したように試験サンプル６と同じ組成物を有する。
例Ｂ
表Ｖは、様々な試験サンプル７−13の組成物を示す。
0003553945.tif 000007
上述の材料（サンプル７−13）のそれぞれを形成した後、先に同一の標準化試験手順に従ってサンプル７−13を試験した。物理的な特性の結果を表VIに示す。
0003553945.tif 000008
７つのサンプルのそれぞれが上述のように標準化試験手順によって摩耗抵抗の試験もなされた。表VIIは、サンプル７−13のマッドボックス捩れ試験の結果を表す。
0003553945.tif 000009
マトリックス内に組み込まれた繊維が含まれていないNDIベースのTPUであるサンプル７が摩耗損失％の最高値を有する。２重量％のガラス繊維と２重量％のセラミック繊維のみをエラストマーマトリックスに組み入れる（サンプル８）ことによって、摩耗損失％は22％にまで顕著に減少し、耐摩耗性が約35％大きくなる。しかしながら、エラストマーマトリックス内に組み込まれたガラス繊維とセラミック繊維の量を徐々に６％ガラス繊維と６％セラミック繊維（サンプル10）まで増大させることによって、摩耗損失％は実質的に大きくなり、これによってエラストマーマトリックスの耐摩耗性が減少することになる。エラストマーの摩耗抵抗を改良する際のガラス繊維とセラミック繊維の組合せの効果は、全繊維量が10重量％を越えると減少する。さらに、表VIからのサンプル11の物理的特性と表VIIからのその耐摩耗性を比較すると、ガラス繊維のみでは高い耐摩耗性と高伸長性との組み合わさった利点を得ることができないことがわかる。同様に、単にセラミック繊維だけでは高耐摩耗性と高伸長性の組合せが作り出されない。
産業上の利用可能性
本発明のガラス及びセラミック繊維で強化されたエラストマー組成物は、エラストマー組成物の高耐摩耗性がシール寿命を改善するのに利用できる用途のために油圧シリンダシャフトシールを作る際に特に有効である。このような用途では、土壌移動装置上の油圧ラムのためのシールリング、全種類の高圧グリース装置のためのシール、及び空気圧または油圧で用いるための最も高い静圧シールまたは往復シールを含む。
この耐摩耗性エラストマー組成物を有効に用いる他の例は、鉱山産業において用いられる制御バルブのシールを作り出すためのものである。これらの種類のバルブにおけるシールは高圧のブリードバルブを封鎖するのにも用いられる。シール面を横切る油圧流体の高速の流れがあるので、これらのシールは容易にすりみがかれたり、浸食されたりする。本発明はこの問題を解決できる。
本発明は、摩耗抵抗と弾性の組合せが重要である様々な用途において有効である。例えば、ガラスとセラミック繊維の一群の添加材を履物用に高摩耗抵抗と弾性力のあるソールを製造するためのポリウレタンエラストマーに組み入れてもよい。
本発明の他の態様、特性及び利点は、請求の範囲とこの発明の開示を研究することにより得ることができる。
【図１】
0003553945.tif 000010
【図２】
0003553945.tif 000011
【図３】
0003553945.tif 000012